(57)【要約】【課題】本発明は、鉄基材の表面にα’’−Ｆｅ１６Ｎ２を含有する緻密な窒化物層を有する窒化鉄材を提供することを目的とする。【解決手段】本発明の一態様に係る窒化鉄材は、純度が９９質量％以上の鉄基材の表面にＦｅ１６Ｎ２を含む窒化物層を有し、前記窒化物層は平均膜厚が１０ｎｍ以上、１００μｍ以下である。前記窒化鉄材は、例えば、溶融塩中に窒化物イオン（Ｎ３−）を溶解させて電解液を形成する電解液形成工程と、前記電解液５３中に設けたアノード５１及びカソード５２を用いて溶融塩電解を行なうことにより前記アノード５１の表面にα’’−Ｆｅ１６Ｎ２を電析させる電解工程と、を有し、前記電解工程において前記電解液５３の温度は２５０℃以下であり、前記アノード５１は純度が９９質量％以上の鉄基材であり、アノードに印加する電位はＬｉ＋／Ｌｉ基準で０．５Ｖ以上、１．５Ｖ以下である、窒化鉄材の製造方法によって製造することができる。【選択図】図５
2018083964.tif 000002
【特許請求の範囲】
【請求項１】
純度が９９質量％以上の鉄基材の表面にα’’−Ｆｅ１６Ｎ２を含む窒化物層を有し、
前記窒化物層は平均膜厚が１０ｎｍ以上、１００μｍ以下である、窒化鉄材。
【請求項２】
前記窒化物層の表面に防食層を有する、請求項１記載の窒化鉄材。
【請求項３】
前記防食層は、ε−Ｆｅ２―３Ｎ、炭化鉄又は酸化鉄である、請求項２に記載の窒化鉄材。
【請求項４】
請求項１に記載の窒化鉄材を製造する方法であって、
溶融塩中に窒化物イオン（Ｎ３−）を溶解させて電解液を形成する電解液形成工程と、
前記電解液中に設けたアノード及びカソードを用いて溶融塩電解を行なうことにより前記アノードの表面にα’’−Ｆｅ１６Ｎ２を含む鉄の窒化物を電析させて窒化物層を形成する電解工程と、
を有し、
前記電解工程において前記電解液の温度は２５０℃以下であり、前記アノードは純度が９９質量％以上の鉄基材であり、前記アノードに印加する電位はＬｉ＋／Ｌｉ基準で０．５Ｖ以上、１．５Ｖ以下である、窒化鉄材の製造方法。
【請求項５】
前記電解工程の前に、前記アノードに用いる前記鉄基材の表面に形成されている酸化物層を除去する前処理工程を有する、請求項４に記載の窒化鉄材の製造方法。
【請求項６】
前記電解工程の後に、前記窒化物層の表面に防食層を形成する防食層形成工程を有する、請求項４又は請求項５に記載の窒化鉄材の製造方法。
【請求項７】
前記防食層は、ε−Ｆｅ２−３Ｎ、炭化鉄又は酸化鉄である、請求項６に記載の窒化鉄材の製造方法。
【請求項８】
前記溶融塩は、アルカリ金属のハロゲン化物、アルカリ土類金属のハロゲン化物又はこれらの混合物である、請求項４から請求項７のいずれか一項に記載の窒化鉄材の製造方法。
【請求項９】
前記アルカリ金属のハロゲン化物は、アルカリ金属の臭化物、ヨウ化物又は臭化物とヨウ化物の混合物である、請求項８に記載の窒化鉄材の製造方法。
【請求項１０】
前記アルカリ土類金属のハロゲン化物は、アルカリ土類金属の臭化物、ヨウ化物又は臭化物とヨウ化物の混合物である、請求項８又は請求項９に記載の窒化鉄材の製造方法。
【請求項１１】
前記アルカリ金属は、Ｌｉ、Ｋ及びＣｓからなる群より選択される１種以上である、請求項８から請求項１０のいずれか一項に記載の窒化鉄材の製造方法。
【請求項１２】
前記アルカリ土類金属は、Ｍｇ、Ｃａ、Ｓｒ及びＢａからなる群より選択される１種以上である、請求項８から請求項１１のいずれか一項に記載の窒化鉄材の製造方法。
【請求項１３】
前記溶融塩は、ＬｉＢｒ−ＫＢｒ−ＣｓＢｒもしくはＬｉＩ−ＫＩ−ＣｓＩである、請求項４から請求項１２のいずれか一項に記載の窒化鉄材の製造方法。
【請求項１４】
前記溶融塩はＬｉ＋、Ｋ＋及びＣｓ＋を含有し、Ｌｉ＋の含有率が４０ｍｏｌ％以上、８０ｍｏｌ％以下、Ｋ＋の含有率が５ｍｏｌ％以上、３０ｍｏｌ％以下、Ｃｓ＋の含有率が１０ｍｏｌ％以上、４０ｍｏｌ％以下である、請求項４から請求項１３のいずれか一項に記載の窒化鉄材の製造方法。
【請求項１５】
前記溶融塩にＬｉ３Ｎを添加して窒化物イオン（Ｎ３−）が溶解した電解液を形成する、請求項４から請求項１４のいずれか一項に記載の窒化鉄材の製造方法。
【請求項１６】
前記溶融塩に窒素ガス還元電極を設け、前記窒化ガス還元電極に窒素ガスを供給して電気化学的に還元することにより窒化物イオン（Ｎ３−）が溶解した電解液を形成する、請求項４から請求項１５のいずれか一項に記載の窒化鉄材の製造方法。
【発明の詳細な説明】
【技術分野】
【０００１】
本発明は窒化鉄材及び窒化鉄材の製造方法に関する。
【背景技術】
【０００２】
従来、モーターや発電機などに利用される永久磁石として、Ｎｄ（ネオジム）やＳｍ（サマリウム）といった希土類元素を含有する希土類磁石が広く使用されている。しかしながら、希土類磁石は磁気特性に優れるものの、磁石に含まれる希土類元素が希少元素であるため、使用量の低減が求められている。希土類磁石の代替品としては、窒化鉄材を用いた磁石が注目されている。特に、飽和磁化が非常に高く、磁気特性に優れた窒化鉄材としてα’’−Ｆｅ１６Ｎ２が知られている。
【０００３】
鉄の窒化物層を形成する方法は種々検討されており、例えば、非特許文献１には鋼材をガス窒化処理することによって窒素を鋼材中に浸透拡散させる方法が記載されている。また、分子線エピタキシー法によって鉄の窒化物層を形成する方法が非特許文献２に、スパッタリング法によって鉄の窒化物層を形成する方法が非特許文献３に記載されている。他には、めっき法による方法があり、例えば、特許文献１には窒化物イオンを含む溶融塩の電解浴中で鋼材を作用極として溶融塩電解を行ない、窒化物層を形成する方法が記載されている。
【先行技術文献】
【特許文献】
【０００４】
【特許文献１】特開２００９−０５２１０４号公報
【非特許文献】
【０００５】
【非特許文献１】梅田孝彰  宮部一夫、「窒化ポテンシャル制御を適用した窒化処理の生産技術開発」、ＫＯＭＡＴＳＵ  ＴＥＣＨＮＩＣＡＬ  ＲＥＰＯＲＴ、２０１４年、ＶＯＬ．６０、Ｎｏ．１６７、ｐｐ１７−２３
【非特許文献２】Ｍ．Ｋｏｍｕｒｏ  ｅｔ  ａｌ．，“Ｅｐｉｔａｘｉａｌ  ｇｒｏｗｔｈ  ａｎｄ  ｍａｇｎｅｔｉｃ  ｐｒｏｐｅｒｔｉｅｓ  ｏｆ  Ｆｅ１６Ｎ２  ｆｉｌｍｓ  ｗｉｔｈ  ｈｉｇｈ  ｓａｔｕｒａｔｉｏｎ  ｍａｇｎｅｔｉｃ  ｆｌｕｘ  ｄｅｎｓｉｔｙ（ｉｎｖｉｔｅｄ）”  Ｊｏｕｒｎａｌ  ｏｆ  Ａｐｐｌｉｅｄ  Ｐｈｙｓｉｃｓ，１９９０，ｖｏｌ．６７，Ｎｏ．９，ｐｐ．５１２６−５１３０
【非特許文献３】Ｍ．Ｔａｋａｈａｓｈｉ  ｅｔ  ａｌ．，“Ｍａｇｎｅｔｉｃ  ｍｏｍｅｎｔ  ｏｆ  α’’−Ｆｅ１６Ｎ２  ｆｉｌｍｓ（ｉｎｖｉｔｅｄ）”  Ｊｏｕｒｎａｌ  ｏｆ  Ａｐｐｌｉｅｄ  Ｐｈｙｓｉｃｓ，１９９４，ｖｏｌ．７６，Ｎｏ．１０，ｐｐ．６６４２−６６４７
【発明の概要】
【発明が解決しようとする課題】
【０００６】
非特許文献１に記載のガス窒化方法は、炉内にＮＨ３ガスを導入して５００℃〜５８０℃に加熱することで鋼材に窒素を浸透拡散させる処理であり、ε相（Ｆｅ３Ｎ）やγ’相（Ｆｅ４Ｎ）が生成するが、α’’−Ｆｅ１６Ｎ２を形成することはできない。これは、α’’−Ｆｅ１６Ｎ２は２５０℃を越えると不安定になるため、５００℃〜５８０℃の加熱処理では生成しないと考えられる。
また、非特許文献２や非特許文献３に記載の方法によればα’’−Ｆｅ１６Ｎ２を形成できるものの成長速度に限界があるため、成膜に時間を要するという問題がある。また、真空などの環境が必要であるため連続的な処理が難しく、工業的な生産には向いていない。
【０００７】
特許文献１に記載の方法は、鋼材（クロムを含有する鋼材、基本的にはステンレス鋼）を、窒化物イオンを含有する溶融塩の電解浴中に配置し、４１５℃以下、好ましくは３１５℃以下の浴温で鋼材を作用極として溶融塩電解を行って耐食性の優れた窒化物層を形成させるというものである。しかしながら、形成される窒化物層にα’’−Ｆｅ１６Ｎ２生成に関する記述や示唆はない。これは、特許文献１に記載の方法では溶融塩電解を４１５℃以下、好ましくは３１５℃以下で行なうこととされているが、この範囲であっても２５０℃より高温ではα’’−Ｆｅ１６Ｎ２を形成することはできないためであると考えられる。また、表面窒化処理の対象としている材料は鋼材（ステンレス鋼）であり、鋼材にはＦｅ以外にＣｒ等が含まれているため、これらの元素がＮと反応して窒化物を生成してしまい、α’’−Ｆｅ１６Ｎ２を形成することはできない。なお、鋼材にはＣが含まれており、ＣはＮと共存して安定なＦｅ３（Ｃ、Ｎ）となり、Ｆｅ１６Ｎ２の生成に影響を与えることが考えられる。また、その場合には磁気特性が変化してしまうと考えられる。
【０００８】
そこで本発明は、鉄基材の表面にα’’−Ｆｅ１６Ｎ２を含有する緻密な窒化物層を有する窒化鉄材を提供することを目的とする。更には、前記窒化鉄材を比較的短時間で簡易に製造することが可能な窒化鉄材の製造方法を提供することを目的とする。
【課題を解決するための手段】
【０００９】
本発明の一態様に係る窒化鉄材は、
純度が９９質量％以上の鉄基材の表面にα’’−Ｆｅ１６Ｎ２を含む窒化物層を有し、
前記窒化物層は平均膜厚が１０ｎｍ以上、１００μｍ以下である、窒化鉄材、である。
また、本発明の一態様に係る窒化鉄材の製造方法は、
上記窒化鉄材を製造する方法であって、
溶融塩中に窒化物イオン（Ｎ３−）を溶解させて電解液を形成する電解液形成工程と、
前記電解液中に設けたアノード及びカソードを用いて溶融塩電解を行なうことにより前記アノードの表面にα’’−Ｆｅ１６Ｎ２を含む鉄の窒化物を電析させて窒化物層を形成する電解工程と、
を有し、
前記電解工程において前記電解液の温度は２５０℃以下であり、前記アノードは純度が９９質量％以上の鉄基材であり、前記アノードに印加する電位はＬｉ＋／Ｌｉ基準で０．５Ｖ以上、１．５Ｖ以下である、窒化鉄材の製造方法、である。
【発明の効果】
【００１０】
上記発明によれば、鉄基材の表面にα’’−Ｆｅ１６Ｎ２を含有する緻密な窒化物層を有する窒化鉄材を提供することを提供することができる。更には、前記窒化鉄材を比較的短時間で簡易に製造することが可能な窒化鉄材の製造方法を提供することができる。
【図面の簡単な説明】
【００１１】
【図１】窒化鉄材における窒化物層の平均膜厚を測定する方法において、窒化鉄材上にエリアＡ〜Ｅを定めた状態の一例を表す概略図である。
【図２】図１に示す窒化鉄材のエリアＡを走査型電子顕微鏡で観察した場合の視野（ｉ）の一例を表す概念図である。
【図３】図１に示す窒化鉄材のエリアＡを走査型電子顕微鏡で観察した場合の視野（ｉｉ）の一例を表す概念図である。
【図４】図１に示す窒化鉄材のエリアＡを走査型電子顕微鏡で観察した場合の視野（ｉｉｉ）の一例を表す概念図である。
【図５】本発明の実施形態に係る窒化鉄材の製造方法における電解工程の一例の概略を表す図である。
【図６】本発明の実施形態に係る窒化鉄材の製造方法における電解液形成工程及び電解工程において用いることが可能なガス電極の構成の一例の概略を表す図である。
【図７】本発明の実施形態に係る窒化鉄材の製造方法における電解液形成工程及び電解工程において用いることが可能なガス電極の構成の別の一例の概略を表す図である。
【図８】本発明の実施形態に係る窒化鉄材の製造方法における電解液形成工程及び電解工程において用いることが可能なガス電極の構成の更に別の一例の概略を表す図である。
【図９】本発明の実施形態に係る窒化鉄材の製造方法における電解液形成工程及び電解工程において用いることが可能なガス電極の構成の更に別の一例の概略を表す図である。
【発明を実施するための形態】
【００１２】
［本発明の実施形態の説明］
最初に本発明の実施態様を列記して説明する。
（１）本発明の一態様に係る窒化鉄材は、
純度が９９質量％以上の鉄基材の表面にα’’−Ｆｅ１６Ｎ２を含む窒化物層を有し、
前記窒化物層は平均膜厚が１０ｎｍ以上、１００μｍ以下である、窒化鉄材、である。
上記（１）に記載の発明の態様によれば、鉄基材の表面にα’’−Ｆｅ１６Ｎ２を含有する緻密な窒化物層を有する窒化鉄材を提供することができる。
【００１３】
（２）上記（１）に記載の窒化物層は、表面に防食層を備えていることが好ましい。
（３）上記（２）に記載の防食層は、ε−Ｆｅ２―３Ｎ、炭化鉄又は酸化鉄であることが好ましい。
上記（２）又は上記（３）に記載の発明の態様によれば、大気等の雰囲気の影響を受け難く、劣化され難い窒化鉄材を提供することができる。
【００１４】
（４）本発明の一態様に係る窒化鉄材の製造方法は、
上記（１）に記載の窒化鉄材を製造する方法であって、
溶融塩中に窒化物イオン（Ｎ３−）を溶解させて電解液を形成する電解液形成工程と、
前記電解液中に設けたアノード及びカソードを用いて溶融塩電解を行なうことにより前記アノードの表面にα’’−Ｆｅ１６Ｎ２を含む鉄の窒化物を電析させて窒化物層を形成する電解工程と、
を有し、
前記電解工程において前記電解液の温度は２５０℃以下であり、前記アノードは純度が９９質量％以上の鉄基材であり、前記アノードに印加する電位はＬｉ＋／Ｌｉ基準で０．５Ｖ以上、１．５Ｖ以下である、窒化鉄材の製造方法、である。
上記（４）に記載の発明の態様によれば、鉄基材の表面にα’’−Ｆｅ１６Ｎ２を含有する緻密な窒化物層を有する窒化鉄材を比較的短時間で簡易に製造することが可能な窒化鉄材の製造方法を提供することができる。
【００１５】
（５）上記（４）に記載の窒化鉄材の製造方法は、
前記電解工程の前に、前記アノードに用いる前記鉄基材の表面に形成されている酸化物層を除去する前処理工程を有することが好ましい。
上記（５）に記載の発明の態様によれば、前処理工程によって鉄の酸化膜を除去することができるため、酸素成分の少ない窒化物層を有する窒化鉄材を製造することが可能となる。
【００１６】
（６）上記（４）又は上記（５）に記載の窒化鉄材の製造方法は、
前記電解工程の後に、前記窒化物層の表面に防食層を形成する防食層形成工程を有することが好ましい。
（７）上記（６）に記載の窒化鉄材の製造方法は、
前記防食層が、ε−Ｆｅ２−３Ｎ、炭化鉄又は酸化鉄であることが好ましい。
上記（６）又は上記（７）に記載の発明の態様によれば、大気等の雰囲気の影響を受け難く、劣化され難い窒化鉄材の製造方法を提供することができる。
【００１７】
（８）上記（４）から上記（７）に記載の窒化鉄材の製造方法は、
前記溶融塩が、アルカリ金属のハロゲン化物、アルカリ土類金属のハロゲン化物又はこれらの混合物であることが好ましい。
（９）上記（８）に記載の窒化鉄材の製造方法は、
前記アルカリ金属のハロゲン化物が、アルカリ金属の臭化物、ヨウ化物又は臭化物とヨウ化物の混合物であることが好ましい。
（１０）上記（８）又は上記（９）に記載の窒化鉄材の製造方法は、
前記アルカリ土類金属のハロゲン化物が、アルカリ土類金属の臭化物、ヨウ化物又は臭化物とヨウ化物の混合物であることが好ましい。
（１１）上記（８）から上記（１０）のいずれか一項に記載の窒化鉄材の製造方法は、
前記アルカリ金属は、Ｌｉ、Ｋ及びＣｓからなる群より選択される１種以上であることが好ましい。
（１２）上記（８）から上記（１１）のいずれか一項に記載の窒化鉄材の製造方法は、
前記アルカリ土類金属が、Ｍｇ、Ｃａ、Ｓｒ及びＢａからなる群より選択される１種以上であることが好ましい。
（１３）上記（４）から上記（１２）のいずれか一項に記載の窒化鉄材の製造方法は、
前記溶融塩が、ＬｉＢｒ−ＫＢｒ−ＣｓＢｒもしくはＬｉＩ−ＫＩ−ＣｓＩであることが好ましい。
（１４）上記（４）から上記（１３）のいずれか一項に記載の窒化鉄材の製造方法は、
前記溶融塩がＬｉ＋、Ｋ＋及びＣｓ＋を含有し、Ｌｉ＋の含有率が４０ｍｏｌ％以上、８０ｍｏｌ％以下、Ｋ＋の含有率が５ｍｏｌ％以上、３０ｍｏｌ％以下、Ｃｓ＋の含有率が１０ｍｏｌ％以上、４０ｍｏｌ％以下であることが好ましい。
上記（８）から上記（１４）のいずれか一項に記載の発明の態様によれば、α’’−Ｆｅ１６Ｎ２が安定な温度範囲の溶融塩を、比較的入手が容易であり、また、取扱も容易な材料種によって形成することができる。
【００１８】
（１５）上記（４）から上記（１４）のいずれか一項に記載の窒化鉄材の製造方法は、
前記溶融塩にＬｉ３Ｎを添加して窒化物イオン（Ｎ３−）が溶解した電解液を形成することが好ましい。
上記（１５）に記載の発明の態様によれば、容易に窒化物イオンを溶融塩中に溶解させることができる。
【００１９】
（１６）上記（４）から上記（１５）のいずれか一項に記載の窒化鉄材の製造方法は、
前記溶融塩に窒素ガス還元電極を設け、前記窒化ガス還元電極に窒素ガスを供給して電気化学的に還元することにより窒化物イオン（Ｎ３−）が溶解した電解液を形成することが好ましい。
上記（１６）に記載の発明の態様によれば、窒化物イオンを連続的に溶融塩中に供給することができる。
【００２０】
［本発明の実施形態の詳細］
本発明の実施形態に係る窒化鉄材及びその製造方法の具体例を以下に説明する。なお、本発明はこれらの例示に限定されるものではなく、特許請求の範囲によって示され、特許請求の範囲と均等の意味及び範囲内での全ての変更が含まれることが意図される。
【００２１】
＜窒化鉄材＞
本発明の実施形態に係る窒化鉄材は、基材である鉄の表面にα’’−Ｆｅ１６Ｎ２を含む緻密な窒化物層を有するものである。
（鉄基材）
鉄基材は、純度が９９質量％以上の鉄であればよい。
また、１質量％以下であれば、鉄基材に鉄以外の成分が意図的に又は不可避的に含まれていても構わない。例えば、鉄以外の成分としては、Ｎｉ、Ｃｕ等が含まれていてもよい。
なお、鉄基材の形状は特に限定されるものではなく、平板状等、目的に応じて適宜選択すればよい。
【００２２】
（窒化物層）
窒化物層は、後述するように溶融塩電解によって形成されるものであるため、鉄基材の表面に強固に密着しており、また、緻密な層として形成されている。
窒化物層は平均膜厚が１０ｎｍ以上、１００μｍ以下であればよい。窒化鉄材において窒化物層の平均膜厚が１０ｎｍ以上であることにより、飽和磁化が高いα’’−Ｆｅ１６Ｎ２の特性を十分に発揮することができる。また、窒化物層の平均膜厚が１００μｍ以下であることにより、記録媒体等に用いることが可能な、薄膜の磁性膜とすることができる。これらの観点から、窒化物層の平均膜厚は２０ｎｍ以上、１０μｍ以下であることがより好ましく、５０ｎｍ以上、１μｍ以下であることが更に好ましい。
【００２３】
窒化物層の平均膜厚は、窒化物層の断面を以下のようにして電子顕微鏡によって観察することにより測定されるものをいうものとする。平均膜厚の測定方法の概略を図１〜図４に示す。
まず、窒化物層を有する窒化鉄材を任意に偏りなくエリア分けし、測定箇所として５箇所（エリアＡ〜エリアＥ）を選択する。そして、走査型電子顕微鏡（ＳＥＭ）によって各エリアにおける窒化物層の断面を観察する。ＳＥＭの倍率は、窒化物層の厚み方向の全体が確認でき、かつ、出来うる限り一視野内で厚み方向が大きく見えるように設定する。そして、視野を変えて各エリアにおいて３箇所ずつ窒化物層の最大厚みと最小厚みを測定し、その平均を窒化物層の平均膜厚という。
例として、図１に、略正方形の鉄基材の表面に窒化物層を有する窒化鉄材１について、四隅をエリアＡ〜エリアＤとし、中央部をエリアＥとした場合の概略図を示す。また、図２には、図１に示す窒化鉄材１のエリアＡをＳＥＭによって観察した場合の視野（ｉ）の概念図を示す。同様に、図３にはエリアＡの視野（ｉｉ）の概念図を、図４にはエリアＡの視野（ｉｉｉ）の概念図を示す。
窒化鉄材１のエリアＡをＳＥＭで観察した場合の視野（ｉ）〜視野（ｉｉｉ）において、窒化物層３が最大となる厚み（最大厚みＡ（ｉ）、最大厚みＡ（ｉｉ）、最大厚みＡ（ｉｉｉ））と、窒化物層３が最小となる厚み（最小厚みａ（ｉ）、最小厚みａ（ｉｉ）、最小厚みａ（ｉｉｉ））を測定する。窒化物層３の厚みとは、鉄基材２から垂直方向に伸びる窒化物層３の長さをいうものとする。これにより、エリアＡにおいて３箇所の視野の最大厚みＡ（ｉ）〜最大厚みＡ（ｉｉｉ）と、最小厚みａ（ｉ）〜最小厚みａ（ｉｉｉ）が決定する。エリアＢ、Ｃ、Ｄ、ＥについてもエリアＡと同様にして、３箇所の視野における窒化物層の最大厚みと最小厚みを測定する。
以上のようにして測定された窒化物層の最大厚みＡ（ｉ）〜最大厚みＥ（ｉｉｉ）と、最小厚みａ（ｉ）〜最小厚みｅ（ｉｉｉ）の平均を窒化物層の平均膜厚という。
【００２４】
窒化物層におけるα’’−Ｆｅ１６Ｎ２の含有率は高ければ高いほど好ましい。窒化物層におけるα’’−Ｆｅ１６Ｎ２の含有率が３０質量％以上であることにより、飽和磁化が高いα’’−Ｆｅ１６Ｎ２の特性を十分に発揮することができる。窒化物層におけるα’’−Ｆｅ１６Ｎ２の含有率は、５０質量％以上であることがより好ましく、８０質量％以上であることが更に好ましい。窒化物層には、α’’−Ｆｅ１６Ｎ２以外の成分が意図的又は不可避的に含まれていても構わない。α’’−Ｆｅ１６Ｎ２以外の成分としては、例えば、Ｆｅ、Ｆｅ４Ｎ、Ｆｅ３Ｎ、ＦｅＯ、Ｆｅ２Ｏ３、Ｆｅ３Ｏ４、ＦｅＯＨ等が含まれていてもよい。
【００２５】
（防食層）
本発明の実施形態に係る窒化鉄材は、雰囲気による劣化を抑制するために窒化物層の表面に防食層を有していることが好ましい。防食層としては、例えば、α’’−Ｆｅ１６Ｎ２とは組成が異なる窒化鉄が考えられる。例えば、耐食性の高いε−Ｆｅ２−３Ｎを用いることができる。防食層としての窒化鉄はα’’−Ｆｅ１６Ｎ２と窒化率が異なる相であるため、窒化処理の条件を変えることで生成させることが可能である。詳細は後述するが、本発明の実施形態に係る窒化鉄材の製造方法のように溶融塩電解によって窒化物層を形成する場合には、アノードの電位を制御することでα’’−Ｆｅ１６Ｎ２と窒化率が異なる相を生成することができる。このため、窒化物層の生成条件を連続的に変化させることで、α’’−Ｆｅ１６Ｎ２を含有する窒化物層に続けて防食層を連続的に生成させることも可能である。
その他の防食層としては、炭化鉄や酸化鉄を適用することができる。酸化鉄の場合、窒化物層の形成後に緩やかな酸化処理を施すことで形成できる。また、鉄系以外にも、ＳｉＯ２やＡｌ２Ｏ３を窒化物層の表面に設けても、防食層とすることができる。
また、防食層の厚みは、０．５ｎｍ以上、２０ｎｍ以下であることが好ましい。防食層の厚みが０．５ｎｍ以上であることにより、大気等の雰囲気による窒化物層の劣化を抑制できる。また、防食層の厚みが２０ｎｍ以下であることにより、窒化物層にひずみなどの影響を与えることが抑えられ、また、多大な手間や時間をかけることなく防食層を生成することができる。防食層の厚みは、１ｎｍ以上、１０ｎｍ以下であることがより好ましい。
【００２６】
＜窒化鉄材の製造方法＞
本発明の実施形態に係る窒化鉄材の製造方法は、上記の本発明の実施形態に係る窒化鉄材を製造する方法であり、電解液形成工程と、電解工程とを有し、更に、前処理工程と防食層形成工程を選択的に有する。電解液形成工程は溶融塩中に窒化物イオン（Ｎ３−）を溶解させて電解液を形成する工程である。電解工程は、図５に示すように、電解液５３中に設けたアノード５１及びカソード５２を電源５４に接続して溶融塩電解を行なうことによりアノード１の表面にα’’−Ｆｅ１６Ｎ２を含む鉄の窒化物を電析させて窒化物層を形成する工程である。電源５４は電位を制御することができるものであればよく、例えば、ポテンショ・ガルバノスタットを好ましく用いることができる。前処理工程は、電解工程の前に行う工程であり、アノードに用いる鉄基材の表面に形成されている酸化物層を除去する工程である。防食層形成工程は、電解工程後に行なう工程であり、電解工程において形成された窒化物層の表面に防食層を形成する工程である。以下に各工程を詳述する。
【００２７】
（電解液形成工程）
上述のように、この工程は溶融塩中に窒化物イオン（Ｎ３−）を溶解させて電解液を形成する工程である。
−溶融塩−
溶融塩は２５０℃以下で溶融して液体となるものを選択すればよい。低融点で、かつ、比較的入手が容易な溶融塩としては、例えば、アルカリ金属のハロゲン化物、アルカリ土類金属のハロゲン化物又はこれらの混合物であることが好ましい。一般に、溶融塩は一成分の塩を用いるよりも多成分の塩を用いる方が低融点となるため、複数種の塩を混合して用いることが好ましい。また、アルカリ金属のハロゲン化物は臭化物、ヨウ化物又は臭化物とヨウ化物の混合物であることが好ましい。同様に、アルカリ土類金属のハロゲン化物も臭化物、ヨウ化物又は臭化物とヨウ化物の混合物であることが好ましい。ヨウ化物や臭化物の塩は低い温度で溶融させることができ、また、取扱も容易であるため好ましい。
【００２８】
アルカリ金属はＬｉ、Ｋ及びＣｓからなる群より選択される１種以上であることが好ましい。また、アルカリ土類金属はＭｇ、Ｃａ、Ｓｒ及びＢａからなる群より選択される１種以上であることが好ましい。これらのアルカリ金属やアルカリ土類金属のハロゲン化物は低融点で溶融させることができ、また、比較的入手が容易である。
【００２９】
上記の観点から、溶融塩は、例えば、ＬｉＢｒ−ＣｓＢｒ、ＬｉＢｒ−ＫＢｒ−ＣｓＢｒ、Ｌｉ−ＫＩ、Ｌｉ−ＣｓＩ、Ｌｉ−ＫＩ−ＣｓＩ等であることが好ましい。
また、溶融塩がＬｉ＋、Ｋ＋及びＣｓ＋を含有する場合には、Ｌｉ＋の含有率が４０ｍｏｌ％以上、８０ｍｏｌ％以下、Ｋ＋の含有率が５ｍｏｌ％以上、３０ｍｏｌ％以下、Ｃｓ＋の含有率が１０ｍｏｌ％以上、４０ｍｏｌ％以下であることが好ましい。これにより低融点の溶融塩とすることができる。
溶融塩におけるＬｉ＋の含有率は、４５ｍｏｌ％以上、７５ｍｏｌ％以下であることがより好ましく、５０ｍｏｌ％以上、７０ｍｏｌ％以下であることが更に好ましい。
溶融塩におけるＫ＋の含有率は、７ｍｏｌ％以上、２５ｍｏｌ％以下であることがより好ましく、９ｍｏｌ％以上、２０ｍｏｌ％以下であることが更に好ましい。
溶融塩におけるＣｓ＋の含有率は、１５ｍｏｌ％以上、３５ｍｏｌ％以下であることがより好ましく、２０ｍｏｌ％以上、３０ｍｏｌ％以下であることが更に好ましい。
【００３０】
−窒化物イオンの生成−
窒化物イオンを溶融塩に溶解させる方法は特に限定されるものではない。例えば、溶融塩中にＬｉ３Ｎを添加して溶解させることで溶融塩中に窒化物イオンを生成させることができる。窒化物イオンの添加量は、例えば、Ｌｉ３Ｎの濃度が０．０５ｍｏｌ％以上、５ｍｏｌ％以下となるようにＬｉ３Ｎを溶融塩に添加すればよい。Ｌｉ３Ｎの濃度が０．０５ｍｏｌ％以上となるようにすることで、電解液形成工程に続けて行なう電解工程においてα’’−Ｆｅ１６Ｎ２を電析させるのに十分な量の窒化物イオンを溶融塩中に生成することができる。また、Ｌｉ３Ｎの濃度が５ｍｏｌ％以下となるようにすることで、溶融塩の融点の上昇を抑制することができる。これらの観点から、Ｌｉ３Ｎの添加量は、Ｌｉ３Ｎの濃度が０．１ｍｏｌ％以上、３ｍｏｌ％以下となるようにすることがより好ましく、０．２ｍｏｌ％以上、２ｍｏｌ％以下となるようにすることが更に好ましい。
なお、後述する電解工程においてα’’−Ｆｅ１６Ｎ２が電析し始めると電解液中の窒化物イオンが消費されるため、α’’−Ｆｅ１６Ｎ２を含有する窒化物層を大量に生成させる場合には、電解工程においても適宜溶融塩中にＬｉ３Ｎを添加してもよい。
【００３１】
溶融塩に窒素ガス還元電極（以下では単に「ガス電極」と記載する）を設けて窒素ガスを供給し、窒素を電気化学的に還元することによっても溶融塩中に窒化物イオンを生成させることができる。ガス電極は、窒素ガスを含むガスを電極表面に供給することが可能な電極であればよく公知のものを利用可能であるが、図６〜図９に示す構造のガス電極であることが好ましい。
【００３２】
図６に示すガス電極は、窒素ガスを含むガスの流路となる内部空間を有する筒状電極部材６２を備えるガス電極である。筒状電極部材６２にリード線６１を接続して電源の陰極側に接続し、対極を電源の陽極側に接続して電位をアノードに印加すればよい。そして、窒素ガスを含むガスを筒状電極部材６２の内部空間に供給することで、内部空間の表面において窒素ガスを還元し、溶融塩中に窒化物イオン（Ｎ３−）として溶解させることができる。
【００３３】
また、図７に示すガス電極のように、筒状電極部材７２の内部空間の先端部には、導電性の多孔質部材７３を配置することが好ましい。多孔質部材７３は一方の面と他方の面との間において連通する連通孔を多数有するものであればよい。多孔質部材７３が連通孔を有することで、ガス電極の内部空間に供給されたガスをガス電極の外部に通流させることができる。また、連通孔は、例えば、多孔質部材７３の一方の面から他方の面に向かって直進する孔であってもよいし、三次元網目状構造のように複雑な構造によって形成されている孔であってもよい。多孔質部材７３を内部空間の先端部に備えるガス電極を溶融塩中に配置すると、連通孔の内部は溶融塩で満たされる。筒状電極部材７２にリード線７１を接続して電源の陰極側に接続し、対極を電源の陽極側に接続して電位をアノードに印加すればよい。多孔質部材７３は導電性であるから、ガス電極の内部空間に窒素ガスを含むガスを供給することで、多孔質部材７３の連通孔の表面において窒素ガスが還元される。これにより窒化物イオン（Ｎ３−）を溶融塩中に溶解させることができる。
【００３４】
筒状電極部材（６２、７２）及び多孔質部材７３は溶融塩中において不活性な材料であることが望ましい。例えば、白金、金、もしくはこれらの合金、グラッシーカーボン、グラファイト、ステンレス、ニッケル、又はニッケル系合金等を好ましく用いることができる。なお、筒状電極部材７２及び多孔質部材７３は同じ材質であってもよいし、異なる材質であってもよい。
【００３５】
ガス電極は図８に示すように、電極部材８３と筒状部材８２とを備えるものであってもよい。筒状部材８２は、窒素ガスを含むガスの流路となる内部空間を有しており、電極部材８３は筒状部材８２の内部空間に配置されていればよい。そして、電極部材８３にリード線８１を接続して電源の陰極側に接続し、対極を陽極側に接続して電位をアノードに印加すればよい。このとき、窒素ガスを含むガスを筒状部材８２の内部空間に供給することで、電極部材８２の表面において窒素ガスを還元し、溶融塩中に窒化物イオン（Ｎ３−）として溶解させることができる。
【００３６】
また、電極部材８３としては、図９に示すように、三次元網目状構造の骨格を有する多孔体９３を用いることが好ましい。これにより、電極の表面積を大きくし、筒状部材９２の内部の空間に供給される窒素ガスの溶融塩への溶解効率をより高めることができる。
【００３７】
筒状部材（８２、９２）は導電性である必要は特になく、溶融塩中において安定な材質であればよい。一方、電極部材８３及び多孔体９３は導電性であって、溶融塩中において不活性な材料であることが望ましい。電極部材８３としては、例えば、白金、金、もしくはこれらの合金、グラッシーカーボン、グラファイト、ステンレス、ニッケル、又はニッケル系合金等を好ましく用いることができる。また、多孔体９３としては、例えば、三次元網目状構造の骨格を有するニッケル多孔体が挙げられる。
前記ガス電極は、窒素ガス、溶融塩、及びガス電極の通電部、の三相界面を形成する部分が多いほど高効率である。このため、通電部に多孔質の部材を用いる図７及び図９に示す態様のガス電極がより効果的である。
【００３８】
前述のように、ガス電極には窒素ガスを含むガスを供給する。これにより、電極表面で窒素ガスが還元されて溶融塩中に窒化物イオンとなって溶解する。
ガス電極に供給するガスは、窒素ガスの他にも、溶融塩に影響を与えないガスと窒素ガスとの混合ガスを用いることもできる。窒素ガスに混合させるガスとしては、例えば、アルゴン（Ａｒ）ガスを好ましく利用することができる。窒素ガスと他のガスとの混合ガスを供給する場合には、電極表面での反応効率を考慮すれば窒素ガスの濃度が高いガスであることが好ましい。すなわち、使用する電極で反応が可能な最大量の窒素ガスを供給するような濃度に調整するのが望ましい。
【００３９】
窒素ガスを含むガスの流量は、窒化物イオンの生成効率を高くする観点から、電極で反応可能な最大量の窒素ガスを供給できる流量とすることが好ましい。
また、ガス電極から排出される未反応のガスを回収して、ガス電極に再度供給するように循環させてもよい。
【００４０】
（電解工程）
この工程は、上述の電解液形成工程において作製した電解液を用いて溶融塩電解を行ない、アノードの表面にα’’−Ｆｅ１６Ｎ２を含む鉄の窒化物を電析させる工程である。電解工程では、図５に示すように、アノード５１とカソード５２を電解液５３中に設け、アノード５１を電源４の陽極側に、カソード５２を電源５４の陰極側に接続する。そして電位をアノード５１に印加することでアノード５１の表面にα’’−Ｆｅ１６Ｎ２を電析させることができる。
【００４１】
−電解液−
電解液は上述の電解液形成工程において作製した電解液を用いる。電解液の温度が２５０℃を超えるとα’’−Ｆｅ１６Ｎ２が不安定となり電析させることができなくなるため、電解液の温度は２５０℃以下となるようにする。また、電解液として用いる溶融塩の融点よりも低い温度では塩が液状にならないため、電解液の溶融塩の融点以上の温度となるようにすればよい。
【００４２】
−アノード−
アノードには純度が９９質量％以上の鉄基材を用いる。鉄基材には、１質量％以下であれば鉄以外の成分が意図的に又は不可避的に含まれていても構わないが、鉄よりも窒化しやすい成分や、α’’−Ｆｅ１６Ｎ２の磁気特性に影響を与える成分はできる限り含まれていない方が好ましい。例えば、Ｔｉ、Ｖ、Ｃｒ、Ｍｎ、ランタノイドや、Ａｌ、Ｓｉなどの軽金属は鉄よりも窒化しやすいため、電解時に窒素拡散を阻害してα’’−Ｆｅ１６Ｎ２の生成を阻害してしまう。
また、鉄基材の形状は特に限定されるものではなく、平板状等、目的に応じて適宜選択すればよい。
【００４３】
−カソード−
カソードには、導電性であって、電解液中で安定なものを用いればよい。例えば、白金、金、もしくはこれらの合金、グラッシーカーボン、グラファイト、ステンレス、アルミナ、ニッケル、又はニッケル系合金などを好ましく用いることができる。
また、カソードに前述のガス電極を用いることもできる。ガス電極を用いることで溶融塩電解時に窒化物イオンを連続的に電解液に供給することができる。ガス電極の構成は、前述の電解液形成工程において説明したガス電極と同様のものとすればよい。
【００４４】
−電解条件−
溶融塩電解時にアノードに印加する電位は、Ｌｉ＋／Ｌｉ基準で０．５Ｖ以上、１．５Ｖ以下程度とすればよい。電位を０．５Ｖ（ｖｓ．Ｌｉ＋／Ｌｉ）以上とすることで、アノードとして用いる鉄基材の表面に良好にα’’−Ｆｅ１６Ｎ２を形成することができる。一方、電位を１．５Ｖ（ｖｓ．Ｌｉ＋／Ｌｉ）以下とすることで、アノードの鉄を溶解させずにα’’−Ｆｅ１６Ｎ２を形成することができる。アノードに印加する電位は、Ｌｉ＋／Ｌｉ基準で０．５５Ｖ以上、１．２Ｖ以下程度とすることがより好ましく、０．６Ｖ以上、１．０Ｖ以下程度とすることが更に好ましい。
溶融塩電解を行なう時間は特に限定されるものではなく、目的となるα’’−Ｆｅ１６Ｎ２が十分に形成される時間行なえばよい。
また、溶融塩電解後の窒化鉄材に対して熱処理を行うことで、α’’−Ｆｅ１６Ｎ２の生成を促す場合もある。この場合、熱処理後に熱処理温度から急速冷却を行って、クエンチすることで、よりα’’−Ｆｅ１６Ｎ２の生成が促進されることもある。
窒化鉄材の熱処理は、室温以上、溶融塩電解処理温度より低い温度で、例えば１５℃以上、２００℃以下程度で行なうことが好ましい。また、熱処理を行なう雰囲気は特に限定されず、電解液中で行なってもよいし、ガス雰囲気中で行なってもよい。
【００４５】
（前処理工程）
この工程は、電解工程の前に行う工程であり、アノードに用いる鉄基材の表面に形成されている酸化物層を除去する工程である。
鉄基材の表面に形成されている酸化物層を除去する方法は特に限定されず、例えば、電解によりアノード溶解させて除去する方法や、薬品によって除去する方法が好ましい方法として挙げられる。
酸化物層をアノード溶解によって除去するには、例えば、前述の電解工程と同様に、電解液中にカソードと、鉄基材からなるアノードを設け、Ｌｉ＋／Ｌｉ基準で２．０Ｖ以上の電位をアノードに印加することでアノード表面の酸化物層を溶解させて除去することができる。なお、酸化物層を除去した後には、電位をＬｉ＋／Ｌｉ基準で０．５Ｖ以上、１．５Ｖ以下にすることで電解工程を行なうことができる。
また、酸化物層の除去は、鉄基材を酸系の薬品で酸化物層を溶解させることによっても行なうことができる。酸系の薬品としては、例えば、硝酸、塩酸、硫酸等を用いることができる。
【００４６】
（防食層形成工程）
防食層形成工程は、電解工程の後に行なう工程であり、電解工程によって形成された窒化物層の表面に防食層を形成する工程である。窒化物層の表面に形成する防食層は、ε−Ｆｅ２−３Ｎ、炭化鉄又は酸化鉄であること好ましい。
防食層として、ε−Ｆｅ２−３Ｎのように、α’’−Ｆｅ１６Ｎ２と窒化率が異なる相の窒化鉄を形成する場合には、例えば、前記電解工程における電解条件を変えることによって形成することができる。すなわち、電解工程後にアノードを、α’’−Ｆｅ１６Ｎ２を生成させた電位より貴な電位に制御することで、耐食性に優れたε−Ｆｅ２−３Ｎを含む窒化鉄による防食層を窒化物層の表面に形成することができる。
また、電解処理を用いずに、表面に窒素プラズマを照射して窒化鉄による防食層を形成させることもできる。
防食層として炭化鉄を形成する場合には、例えば、窒化処理後、カーバイドイオン（Ｃ２２−）を溶融塩に添加し電解により窒化鉄表面を炭化処理する、もしくは洗浄後に炭化材（液状炭化水素等）を塗布して不活性雰囲気炉で焼く、または、ＣＯ雰囲気中で熱処理をする、といった処理を施せばよい。
防食層として酸化鉄を形成する場合には、アノード表面に窒化物層が形成された窒化鉄材を緩やかな条件で酸化処理すればよい。緩やかな酸化処理の条件としては、例えば、洗浄後に１００℃程度の熱処理でＦｅ３Ｏ４を形成すればよい。
その他、防食層として、Ｃｒイオンを反応させて窒化クロム層を形成したり、またはＳｉＯ２やＡｌ２Ｏ３を形成してもよい。
【実施例】
【００４７】
以下、実施例に基づいて本発明をより詳細に説明するが、これらの実施例は例示であって、本発明の窒化鉄材及びその製造方法はこれらに限定されるものではない。本発明の範囲は特許請求の範囲の範囲によって示され、特許請求の範囲の範囲と均等の意味及び範囲内でのすべての変更が含まれる。
【００４８】
［実施例１］
−電解液形成工程−
ＬｉＢｒ、ＫＢｒ及びＣｓＢｒを、混合比率がモル比で５６．１：１８．９：２５．０となるように混合して２５０℃に加熱し、溶融塩を作製した。この溶融塩にＬｉ３Ｎを、濃度が１．０ｍｏｌ％となるように添加し、電解液を作製した。
−電解工程−
溶融塩電解はＡｒフロー雰囲気のグローブボックス内で行なった。
アノードとして５ｍｍ×５ｍｍ×１ｍｍｔのＦｅ板を、カソードとしてグラッシーカーボン棒を電解液中に配置した。また、参照極としてＡｌ−Ｌｉ合金を用いた。電解液の温度は２４０℃とした。
アノードとカソードを、電位を制御できる電源としてポテンショ・ガルバノスタットに接続してＬｉ＋／Ｌｉ基準で０．８Ｖの電位をアノードに印加し、定電位で溶融塩電解を３時間行うことで窒化鉄材Ｎｏ．１を製造した。
【００４９】
［実施例２］
実施例１において電解液の温度を２４５℃とした以外は実施例１と同様にして窒化鉄材Ｎｏ．２を製造した。
【００５０】
［比較例］
実施例１において電解液の温度を２５５℃とした以外は実施例１と同様にして窒化鉄材Ｎｏ．３を製造した。
【００５１】
−評価−
（生成相）
実施例１、実施例２、及び比較例のすべての条件でアノードのＦｅ板の表面に窒化物層の生成が認められた。
得られた窒化物層の生成相をＸ線回折装置により分析した。その結果を表１に示した。
【表１】
2018083964.tif 000003
表１の結果より、溶融塩電解時に電解液の温度を２５０℃以下とすることでα’’−Ｆｅ１６Ｎ２を含有する窒化物層が得られるが、２５０℃を超えると得られないことがわかる。
【００５２】
（平均膜厚）
上記のようにして得られた窒化鉄材Ｎｏ．１〜Ｎｏ．３の平均膜厚を断面観察により測定した。
その結果、窒化鉄材Ｎｏ．１の平均膜厚は８０ｎｍであり、窒化鉄材Ｎｏ．２は８０ｎｍであり、窒化鉄材Ｎｏ．３は８０ｎｍであった。
【００５３】
（α’’−Ｆｅ１６Ｎ２の含有率）
上記のようにして得られた窒化鉄材Ｎｏ．１、Ｎｏ．２の窒化物層におけるα’’−Ｆｅ１６Ｎ２の含有率をＸ線回折装置により測定した。
その結果、窒化鉄材Ｎｏ．１の窒化物層におけるα’’−Ｆｅ１６Ｎ２の含有率は５５質量％であり、窒化鉄材Ｎｏ．２は３２質量％であった。
【符号の説明】
【００５４】
Ａ      窒化鉄材上の任意のエリア
Ｂ      窒化鉄材上の任意のエリア
Ｃ      窒化鉄材上の任意のエリア
Ｄ      窒化鉄材上の任意のエリア
Ｅ      窒化鉄材上の任意のエリア
１      窒化鉄材
２      鉄基材
３      窒化物膜
５１      アノード
５２      カソード
５３      電解液
５４      電源
６１    リード線
６２    筒状電極部材
７１    リード線
７２    筒状電極部材
７３    多孔質部材
８１    リード線
８２    筒状部材
８３    電極部材
９１    リード線
９２    筒状部材
９３    多孔体
【図１】
2018083964.tif 000004
【図２】
2018083964.tif 000005
【図３】
2018083964.tif 000006
【図４】
2018083964.tif 000007
【図５】
2018083964.tif 000008
【図６】
2018083964.tif 000009
【図７】
2018083964.tif 000010
【図８】
2018083964.tif 000011
【図９】
2018083964.tif 000012